(57)【要約】【課題】  ６価クロムを使用せず、しかも、６価クロムを使用した場合と匹敵する強度と耐摩耗性を有する金属体を提供する。【解決手段】  真鍮からなるレンズマウント１の表面部２に、表面側から、ニッケル系鍍金層、純ニッケル層、３価クロム層がこの順に形成されている。３価クロム層は６価クロム層に匹敵する硬度と耐摩耗性を有するが、鍍金層が厚くできず、かつ真鍮との密着性が悪いので、その分をニッケル系鍍金層を鍍金することで補っている。純ニッケル層は、光沢を出すために使用されている。【選択図】  図１
2006225686.tif 000002
【特許請求の範囲】
【請求項１】
金属からなる基体の表面の一部又は全部に、当該基体の表面側から、ニッケル系鍍金層、３価クロム層がこの順に形成されていることを特徴とする金属体。
【請求項２】
金属からなる基体の表面の一部又は全部に、当該基体の表面側から、ニッケル系鍍金層、純ニッケル層、３価クロム層がこの順に形成されていることを特徴とする金属体。
【請求項３】
前記ニッケル系鍍金層が、電気鍍金により形成されたものであることを特徴とする請求項１又は請求項２に記載の金属体。
【請求項４】
前記ニッケル系鍍金層が、ニッケルリン合金鍍金層であることを特徴とする請求項１から請求項３のうちいずれか１項に記載の金属体。
【請求項５】
請求項１から請求項４のうちいずれか１項に記載の金属体からなるレンズマウント。
【請求項６】
金属の表面の一部又は全部に、ニッケルリン合金鍍金を行い、続いてその上に３価クロム鍍金を施すことを特徴とする金属の表面処理方法。
【請求項７】
金属の表面の一部又は全部に、ニッケルリン合金鍍金を行い、続いてその上にストライクニッケル鍍金を行い、さらにその上に３価クロム鍍金を施すことを特徴とする金属の表面処理方法。
【発明の詳細な説明】
【技術分野】
【０００１】
本発明は、摺動性と硬度に優れた金属体及びレンズマウント、さらには、金属体に摺動性と硬度を与える表面処理方法に関するものである。
【背景技術】
【０００２】
カメラ用レンズマウントは、カメラ本体とレンズを結合する部分で、交換レンズの着脱の繰り返しに耐えるため、強度（高硬度）と耐磨耗性（摺動性）が必要となる。この要望に応えるものとして、従来は、レンズマウントの材質である真鍮に、強度と耐摩耗性を有する６価クロム鍍金処理を施して使用していた。
【０００３】
又、自動車や建築物等の表面処理方法の技術分野においては、例えば特開平１０−２５１８７０号公報（特許文献１）に、皮膜構成として、基板側から電気ニッケル、無電解ニッケルリン、６価クロム鍍金を行い、耐食性を向上させる方法が開示されている。
【０００４】
しかし、６価クロム鍍金は有害化学物質である６価クロムを多量に使用しており、ＰＲＴＲ，ＲｏＨＳ指令対策の観点からも今後６価クロム鍍金を使用し続けるのは難しい。
【０００５】
そこで、これらの問題を解決する為に、多くの方法が提案されている。例えば、実開昭６３−７４６２８号公報（特許文献２）には、レンズマウント部材の摺動面にレ−ザ−ビ−ム又は電子ビ−ムによって微細穴をあけ、微細穴内に潤滑油を含浸し摺動性を向上させる方法が開示されている。また、特開２００４−２１１７０号公報（特許文献３）には、プラスチックと金属の一体成形により、レンズマウントを形成し、軽量化、低コスト化を図る方法が開示されている。
【０００６】
【特許文献１】特開平１０−２５１８７０号公報
【特許文献２】実開昭６３−７４６２８号公報
【特許文献３】特開２００４−２１１７０号公報
【発明の開示】
【発明が解決しようとする課題】
【０００７】
しかしながら、前記実開昭６３−７４６２８号公報に記載される方法では、レ−ザ−ビ−ム又は電子ビ−ムを使用するため、製造工程が複雑で高コストとなる。また、特開２００４−２１１７０号公報に記載される方法では、６価クロム鍍金を使用しているレンズマウントと比較して磨耗性が不十分である。
【０００８】
本発明は、このような事情に鑑みてなされたものであって、６価クロムを使用せず、しかも、６価クロムを使用した場合と匹敵する強度と耐摩耗性を有する金属体及びレンズマウント、さらには、金属に、６価クロムを使用せず、しかも、６価クロムを使用した場合と匹敵する強度と耐摩耗性を与える表面処理方法を提供することを課題とする。
【課題を解決するための手段】
【０００９】
前記課題を解決するための第１の手段は、金属からなる基体の表面の一部又は全部に、当該基体の表面側から、ニッケル系鍍金層、３価クロム層がこの順に形成されていることを特徴とする金属体である。
【００１０】
６価クロム層と同等の硬さ（強度）と耐摩耗性（摺動性）を有しているものとして、３価クロム層が考えられる。発明者等の実験によると、マルテンス硬度（荷重１ｍＮ）は、６価クロムが約12000、３価クロムが約10000〜12000で、両者の硬度はほぼ等しい。又、耐摩耗性（摺動性）も同等である。さらに、３価クロムも６価クロムと同様、高級感のある光沢を出すことができる。よって、６価クロムの代わりに３価クロムを使用することが考えられる。しかしながら、３価クロムは銅や、真鍮等の銅系合金との付着性が悪く、かつ、厚さを厚くすることができない（最大でも0.5μｍ程度である）。
【００１１】
そこで、本手段においては、３価クロム層の厚さを補い、かつ、銅や銅系合金との密着性の良い金属としてニッケル系鍍金層を併せて使用することにし、金属表面にニッケル系鍍金層を形成し、その上に３価クロム層を形成するようにしている。例えば、ニッケル系鍍金層であるニッケルリン鍍金層の硬さは、ビッカース硬度で、電気鍍金の場合650〜700Ｈｖ、無電界鍍金の場合500〜550Ｈｖであり、６価クロムの硬度800〜1000Ｈｖに比べてやや劣るが、その表面に３価クロム層が形成されているので、この差は実用上問題とならない。なお、ニッケル系鍍金層とは、ニッケルを主成分とする金属の鍍金層である。
【００１２】
前記課題を解決するための第２の手段は、金属からなる基体の表面の一部又は全部に、当該基体の表面側から、ニッケル系鍍金層、純ニッケル層、３価クロム層がこの順に形成されていることを特徴とする金属体である。
【００１３】
前記第１の手段においては、３価クロム層の光沢が十分でなく、６価クロムの高級感のある光沢に及ばない。そこで、本手段においてはニッケル系鍍金層と３価クロム層の間に純ニッケル層を介在させている。これにより、６価クロムとほぼ同等の高級感のある光沢を出すことができる。
【００１４】
前記課題を解決するための第３の手段は、前記第１の手段、又は第２の手段であって、前記ニッケル系鍍金層が、電気鍍金により形成されたものであることを特徴とするものである。
【００１５】
例えばニッケル系鍍金としてニッケルリン鍍金を行う場合、電気ニッケルリン鍍金においては、鍍金液を供給しながら鍍金できるため、鍍金液の全交換の必要性の観点から言えば、鍍金液寿命は半永久的であり、鍍金金属の析出速度は１分あたり１μｍである。一方無電解ニッケルリン鍍金の場合は、液寿命は処理量にもよるが１ヶ月程度で、鍍金金属の析出速度は５分あたり１μｍである。よって、生産性の点からも電気鍍金の方が有利である。
【００１６】
前記課題を解決するための第４の手段は、前記第１の手段から第３の手段のいずれかであって、前記ニッケル系鍍金層が、ニッケルリン合金鍍金層であることを特徴とする金属体である。
【００１７】
ニッケル系鍍金層の中でも、ニッケルリン合金鍍金が、強度、耐摩耗性、色や光沢の高級感の点で、特に有利である。
【００１８】
前記課題を解決するための第５の手段は、前記第１の手段から第４の手段のいずれかの金属体からなることを特徴とするレンズマウントである。
【００１９】
レンズマウントには、強度、耐摩耗性、及び色や光沢の高級感が必要とされるので、前記第１の手段から第４の手段のいずれかの金属体の用途として特に好ましい。
【００２０】
前記課題を解決するための第６の手段は、金属の表面の一部又は全部に、ニッケルリン合金鍍金を行い、続いてその上に３価クロム鍍金を施すことを特徴とする金属の表面処理方法である。
【００２１】
本手段においては、鍍金被膜として６価クロムを使用せず、６価クロムを使用したときと同等の硬さ、耐摩耗性、色味を金属に持たせることができる。
【００２２】
前記課題を解決するための第７の手段は、金属の表面の一部又は全部に、ニッケルリン合金鍍金を行い、続いてその上にストライクニッケル鍍金を行い、さらにその上に３価クロム鍍金を施すことを特徴とする金属の表面処理方法である。
【００２３】
本手段においては、鍍金被膜として６価クロムを使用せず、６価クロムを使用したときと同等の硬さ、耐摩耗性、色味を金属に持たせることができると共に、良好な光沢を金属に持たせることができる。
【発明の効果】
【００２４】
本発明によれば、６価クロムを使用せず、しかも、６価クロムを使用した場合と匹敵する強度と耐摩耗性を有する金属体及びレンズマウント、さらには、金属に、６価クロムを使用せず、しかも、６価クロムを使用した場合と匹敵する強度と耐摩耗性を与える表面処理方法を提供することができる。
【実施例】
【００２５】
図１に、本発明の実施例であるカメラのレンズマウントの概要を示す。レンズマウント１は、平面が円環状をしており、その内部円周部の３箇所にバヨネット爪２が設けられている。カメラの交換レンズにもバヨネット爪が設けられており、レンズマウント１にカメラの交換レンズを係合させるときは、カメラのバヨネット爪をレンズマウント１のバヨネット爪２が設けられていない場所に差し込んで、その後交換レンズを回転させることにより、互いのバヨネット爪同士を噛み合わせて係合させる。
【００２６】
本実施例においては、レンズマウント１の表面部３に表面処理を施した。なお、レンズマウント１は真鍮性である。
（実施例１）
レンズマウント１を溶剤脱脂後専用冶具に引っ掛け、その後下記の順の工程で処理を行った。
（１）脱脂：市販のアルカリ脱脂剤に、室温にて２〜５分浸漬した。その後水洗した。
（２）酸洗：１０％塩酸に、３０℃，３０秒〜１分浸漬した。その後水洗した。
（３）電解洗浄：市販の電解洗浄剤中に浸漬し、電流密度２〜５Ａ／ｄｍ２にて３０秒〜１分洗浄した。その後水洗した。
（４）電気ニッケルリン合金鍍金：塩化ニッケル、硫酸ニッケルを主成分とする鍍金浴中（ｐＨ0.3〜1.2，温度５０〜６５℃）において、電流密度２〜１０Ａ／ｄｍ２で２〜１０分処理鍍金処理した。その後水洗した。電気ニッケルリン合金鍍金層の厚さは３〜５μｍとなった。
（５）ストライクニッケル鍍金：塩化ニッケル、塩酸を主成分とする鍍金浴中において、電流密度５〜１０Ａ／ｄｍ２でストライク鍍金を行った。その後水洗した。ニッケル鍍金層の厚さは0.1〜0.2μｍとなった
（６）３価クロム鍍金：市販の３価クロム鍍金浴中（ｐＨ3.0〜3.4、温度４０〜５０℃）において、電流密度３〜８Ａ／ｄｍ２で、２〜８分鍍金処理した。その後水洗した。３価クロム鍍金層の厚さは、0.2〜0.5μｍとなった。
【００２７】
出来上がったレンズマウントの硬さと耐摩耗性は、６価クロム鍍金（３〜５μｍ）を施したものとほぼ同等であった。又、色味、光沢も、６価クロム鍍金（３〜５μｍ）を施したものとほぼ同等であった。
（実施例２）
実施例１の工程から（５）のストライクニッケル鍍金処理を省略した表面処理を、実施例１で使用したレンズマウントの表面に対して行った。得られた電気ニッケルリン合金鍍金層の厚さと、３価クロム鍍金層の厚さは、実施例１とほぼ同一であった。
【００２８】
出来上がったレンズマウントの硬さと耐摩耗性は、６価クロム鍍金（３〜５μｍ）を施したものとほぼ同等であった。色味は、６価クロム鍍金を施したものとほぼ同等であったが、光沢が６価クロム鍍金を施したものに対してやや劣った。
【００２９】
なお、以上の実施例は、レンズマウントについてのものであるが、他に、金属（特に銅、又は銅系合金）の表面に６価クロム鍍金を行っていたものに代えて、このような方法により鍍金被膜を構成し、高強度、高耐摩耗性、色味、さらにこれに加えて良好な光沢を与えることができることは明らかである。
【図面の簡単な説明】
【００３０】
【図１】本発明の実施例であるカメラのレンズマウントの概要を示す図である。
【符号の説明】
【００３１】
１…レンズマウント、２…バヨネット爪、３…表面部
【図１】
2006225686.tif 000003